(57)【要約】【課題】  低温域での駆動電圧特性、光学ヒステリシス特性、応答速度特性に優れ、温度依存性が小さく、かつ電圧保持率が高い、アクティブ素子にて駆動可能な高分子分散型液晶表示素子用組成物、及び高分子分散型液晶表示素子を提供する。【解決手段】  一般式（I-a）、一般式（II-a）及び一般式（III-a）【化１】2006308883.tif 000059で表される化合物を含有することを特徴とする高分子分散型液晶表示素子用組成物。当該組成物、及び高分子分散型液晶表示素子により、０℃から−２０℃という低温域での駆動電圧特性、光学ヒステリシス特性、応答速度特性に優れ、これらの温度依存性が小さく、且つ高い電圧保持率を有する液晶表示素子を得ることができ非常に実用的である。【選択図】        なし【特許請求の範囲】
【請求項１】
一般式（Ｉ−ａ）
【化１】
2006308883.tif 000046
（式中、Ａ１及びＡ９はそれぞれ独立して水素原子又はメチル基を表し、Ａ２及びＡ８はそれぞれ独立して単結合又は炭素原子数１から１５のアルキレン基を表し、該アルキレン基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、該アルキレン基中に存在する１個又は２個以上の水素原子はそれぞれ独立にフッ素原子、メチル基、エチル基で置換されていても良く、Ａ３及びＡ６はそれぞれ独立して炭素原子数２から１８のアルキル基を表し、該アルキル基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、該アルキル基中に存在する１個又は２個以上の水素原子はそれぞれ独立にフッ素原子又は炭素原子数１から１７のアルキル基で置換されていても良く、Ａ４及びＡ７はそれぞれ独立して水素原子、又は炭素原子数１から１８のアルキル基を表し、該アルキル基中に存在する１個又は２個以上のメチレン基は酸素原子が相互に直接結合しないものとしてそれぞれ独立に酸素原子、−ＣＯ−、−ＣＯＯ−又は−ＯＣＯ−で置換されていても良く、該アルキル基中に存在する１個又は２個以上の水素原子はそれぞれ独立にフッ素原子又は炭素原子数１から１７のアルキル基で置換されていても良く、Ａ５は炭素原子数１４から４０のアルキレン基を表し、該アルキレン基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良い。）
で表される化合物を少なくとも１種類含有し、
一般式（ＩＩ−ａ）
【化２】
2006308883.tif 000047
（式中、Ｂ１は水素原子又はメチル基を表し、Ｂ２は単結合又は炭素原子数１から３のアルキレン基を表し、該アルキレン基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、該アルキレン基中に存在する１個又は２個以上の水素原子はそれぞれ独立にフッ素原子で置換されていても良く、Ｂ３及びＢ４はそれぞれ独立して炭素原子数３から１１のアルキル基を表し、該アルキル基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、該アルキル基中に存在する１個又は２個以上の水素原子はそれぞれ独立にフッ素原子で置換されていても良い。）
で表される化合物を少なくとも１種類含有し、
一般式（ＩＩＩ−ａ）
【化３】
2006308883.tif 000048
（式中、Ｒ１は炭素原子数１から１０のアルキル基又は炭素原子数２から１０のアルケニル基を表し、該アルキル基又はアルケニル基中に存在する１個又は２個以上のメチレン基は、酸素原子が相互に直接結合しないものとして、酸素原子で置換されていてもよく、
Ｃ１、は１，４−フェニレン基、１，４−シクロヘキシレン基又は１，３−ジオキサン−２，５−ジイル基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｃ２及びＣ３はそれぞれ独立して１，４−フェニレン基、１，４−シクロヘキシレン基、デカヒドロナフタレン−２，６−ジイル基、１，２，３，４−テトラヒドロナフタレン−２，６−ジイル基、２，６−ナフチレン基、又はインダン−２，５−ジイル基、を表し、該１，４−フェニレン基、１，２，３，４−テトラヒドロナフタレン−２，６−ジイル基、２，６−ナフチレン基、インダン−２，５−ジイル基は非置換であるか又は置換基として１個又は２個以上のフッ素原子、塩素原子、メチル基又はトリフルオロメチル基又はトリフルオロメトキシ基を有することができ、
Ｚ１及びＺ２はそれぞれ独立して、単結合、−ＣＨ２ＣＨ２−、−Ｃ≡Ｃ−、−ＣＦ２Ｏ−、−ＣＯＯ−、又は−ＯＣＯ−を表し、
Ｘ１はフッ素原子、塩素原子、トリフルオロメチル基、トリフルオロメトキシ基、ジフルオロメチル基、又はイソシアネート基を表し、
ｎ１は、０、１又は２を表す。ただし、ｎ１＝２の場合、複数存在するＣ１及びＺ１はそれぞれ同じあっても、異なっていても良い。）
で表される化合物を少なくとも１種類以上含有することを特徴とする高分子分散型液晶表示素子用組成物。
【請求項２】
一般式（ＩＩＩ−ａ）で表される化合物のうち、少なくとも１種類以上が一般式（ＩＶ−ａ）
【化４】
2006308883.tif 000049
（式中、R１１は炭素原子数１から１０のアルキル基又は炭素原子数２から１０のアルケニル基を表し、該アルキル基又はアルケニル基中に存在する１個又は２個以上のメチレン基は、酸素原子が相互に直接結合しないものとして、酸素原子で置換されていてもよく、
Ｃ１１は１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｚ１１は単結合又は−ＣＨ２ＣＨ２−を表し、
Ｘ１１は、炭素原子数１から１０のアルキル基又は炭素原子数２から１０のアルケニル基（該アルキル基又はアルケニル基中に存在する１個又は２個以上のメチレン基は、酸素原子が相互に直接結合しないものとして、酸素原子で置換されていてもよい。）、フッ素原子、塩素原子、イソシアネート基、トリフルオロメチル基、トリフルオロメトキシ基、ジフルオロメトキシ基又は一般式（ＩＶ−ｂ）を表し、
【化５】
2006308883.tif 000050
（式中、Ｃ１２は１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｘ１８は、炭素原子数１から１０のアルキル基又は炭素原子数２から１０のアルケニル基（該アルキル基又はアルケニル基中に存在する１個又は２個以上のメチレン基は、酸素原子が相互に直接結合しないものとして、酸素原子で置換されていてもよい。）、フッ素原子、塩素原子、イソシアネート基、トリフルオロメチル基、トリフルオロメトキシ基、又はジフルオロメトキシ基基を表す。）
Ｘ１２からＸ１７はそれぞれ独立して、水素原子、フッ素原子、塩素原子、トリフルオロメチル基、トリフルオロメトキシ基、メチル基、メトキシ基又はエチル基を表し、
ｎ１１は０又は１を表す。）
で表される化合物である請求項１記載の高分子分散型液晶表示素子用組成物。
【請求項３】
一般式（ＩＩＩ−ａ）で表される化合物のうち、少なくとも１種類以上が一般式（Ｖ−ａ）及び一般式（Ｖ−ｂ）
【化６】
2006308883.tif 000051
【化７】
2006308883.tif 000052
（式中、Ｒ２１及びＲ３１はそれぞれ独立して、炭素原子数１から１０のアルキル基又は炭素原子数２から１０のアルケニル基を表し、該アルキル基又はアルケニル基中に存在する１個又は２個以上のメチレン基は、酸素原子が相互に直接結合しないものとして、酸素原子で置換されていてもよく、
Ｃ２１及びＣ３１はそれぞれ独立して、１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｙ２１フェニル基又はシクロヘキシル基を表し、
Ｙ３１は１，４−フェニレン基又は１，４−シクロヘキシレン基を表し、
Ｘ２１及びＸ３１はそれぞれ独立して、フッ素原子、塩素原子、イソシアネート基、トリフルオロメチル基、トリフルオロメトキシ基又はジフルオロメトキシ基を表し、
Ｘ２２からＸ２６及びＸ３２からＸ３６はそれぞれ独立して、水素原子、フッ素原子、塩素原子、トリフルオロメチル基又はトリフルオロメトキシ基を表し、
Ｚ２１及びＺ３１はそれぞれ独立して、単結合又は−ＣＨ２ＣＨ２−を表し、
Ｚ２２及びＺ３２はそれぞれ独立して、単結合、−ＣＨ２ＣＨ２−又は−ＣＦ２Ｏ−を表し、
ｎ２１及びｎ３１は０又は１を表す。）
で表される化合物群から選ばれた化合物である請求項１又は２に記載の高分子分散型液晶表示素子用組成物。
【請求項４】
一般式（ＩＩＩ−ａ）で表される化合物のうち、少なくとも１種類以上が一般式（ＶＩ−ａ）及び一般式（ＶＩ−ｂ）
【化８】
2006308883.tif 000053
【化９】
2006308883.tif 000054
（式中、Ｒ４１及びＲ５１はそれぞれ独立して、炭素原子数１から１０のアルキル基又は炭素原子数２から１０のアルケニル基を表し、該アルキル基又はアルケニル基中に存在する１個又は２個以上のメチレン基は、酸素原子が相互に直接結合しないものとして、酸素原子で置換されていてもよく、
Ｃ４１及びＣ５１はそれぞれ独立して、１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｙ４１はフェニル基又は、シクロヘキシル基を表し、
Ｙ５１は１，４−フェニレン基又は１，４−シクロヘキシレン基を表し、
Ｘ４１及びＸ５１はそれぞれ独立して、フッ素原子、塩素原子、イソシアネート基、トリフルオロメチル基、トリフルオロメトキシ基又はジフルオロメトキシ基を表し、
Ｘ４２からＸ４５及びＸ５２からＸ５５はそれぞれ独立して、水素原子、フッ素原子、塩素原子、トリフルオロメチル基又はトリフルオロメトキシ基を表し、
Ｚ４１及びＺ５１はそれぞれ独立して、単結合又は−ＣＨ２ＣＨ２−を表し、
Ｚ４２及びＺ５２はそれぞれ独立して、単結合、−ＣＨ２ＣＨ２−又は−ＣＦ２Ｏ−を表し、
ｎ４１及びｎ５１は０又は１を表す。）
で表される化合物群から選ばれた化合物である請求項１、２又は３の何れかに記載の高分子分散型液晶表示素子用組成物。
【請求項５】
一般式（Ｉ−ａ）で表される化合物が一般式（Ｉ−ｂ）
【化１０】
2006308883.tif 000055
（式中、Ａ１０及びＡ１６はそれぞれ独立して、単結合又は炭素原子数１から３のアルキレン基を表し、Ａ１１及びＡ１４はそれぞれ独立して炭素原子数３から１４のアルキル基を表し、該アルキル基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、Ａ１２及びＡ１５はそれぞれ独立して水素原子、又は炭素原子数１から５のアルキル基を表し、該アルキル基中に存在する１個又は２個以上のメチレン基は酸素原子が相互に直接結合しないものとしてそれぞれ独立に酸素原子、−ＣＯ−、−ＣＯＯ−又は−ＯＣＯ−で置換されていても良く、Ａ１３は炭素原子数１８から３５のアルキレン基を表し、該アルキレン基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、該アルキレン基中に存在する１個又は２個以上の水素原子はそれぞれ独立にメチル基、又はエチル基で置換されていても良い。）
で表される化合物であり、
一般式（ＩＩ−ａ）で表される化合物が一般式（ＩＩ−ｂ）
【化１１】
2006308883.tif 000056
（式中、Ｂ５は単結合又は炭素原子数１から３のアルキレン基を表し、Ｂ６及びＢ７はそれぞれ独立して炭素原子数４から１０のアルキル基を表す。）
で表される化合物である請求項１、２、３又は４の何れかに記載の高分子分散型液晶表示素子用組成物。
【請求項６】
一般式（ＶＩＩＩ−ａ）
【化１２】
2006308883.tif 000057
（式中、Ｒ６１及びＲ６２はそれぞれ独立して、炭素原子数１から１０のアルキル基又は炭素原子数２から１０のアルケニル基を表し、該アルキル基又はアルケニル基中に存在する１個又は２個以上のメチレン基は、酸素原子が相互に直接結合しないものとして、酸素原子で置換されていてもよく、
Ｃ６１、Ｃ６２及びＣ６３はそれぞれ独立して１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｚ６１及びＺ６２はそれぞれ独立して、単結合又は−ＣＨ２ＣＨ２−を表し、
ｎ６１は、０、１又は２を表す。ただし、ｎ６１＝２の場合、複数存在するＣ６１及びＺ６１はそれぞれ同じあっても、異なっていても良い。）
で表される化合物を含有する、請求項１、２、３、４又は５の何れかに記載の高分子分散型液晶表示素子用組成物。
【請求項７】
一般式（ＩＸ−ａ）
【化１３】
2006308883.tif 000058
（式中、Ｒ７１は炭素原子数１から１０のアルキル基又は炭素原子数２から１０のアルケニル基を表し、該アルキル基又はアルケニル基中に存在する１個又は２個以上のメチレン基は、酸素原子が相互に直接結合しないものとして、酸素原子で置換されていてもよく、
Ｃ７１、Ｃ７２及びＣ７３はそれぞれ独立して１，４−フェニレン基、１，４−シクロヘキシレン基又はインダン−２，５−ジイル基、を表し、該１，４−フェニレン基、インダンー２，５−ジイル基は非置換であるか又は置換基として１個又は２個以上のフッ素原子、塩素原子、メチル基又はトリフルオロメチル基又はトリフルオロメトキシ基を有することができ、
Ｚ７１及びＺ７２はそれぞれ独立して、単結合、−ＣＨ２ＣＨ２−又は−ＣＦ２Ｏ−を表し、
Ｘ７１はフッ素原子、塩素原子、トリフルオロメチル基又はトリフルオロメトキシ基、ジフルオロメチル基、イソシアネート基を表し、
ｎ７１は、０、１又は２を表す。ただし、ｎ７１＝２の場合、複数存在するＣ７１及びＺ７１はそれぞれ同じあっても、異なっていても良い。）
で表される化合物を含有する請求項１、２、３、４、５又は６の何れかに記載の高分子分散型液晶表示素子用組成物。
【請求項８】
一般式（ＩＶ−ａ）で表される化合物において、Ｘ１２からＸ１７のうち少なくとも１つ以上、４つ以下が、フッ素原子又はメチル基である請求項２、３、４、５、６又は７の何れか記載の高分子分散型液晶表示素子用組成物。
【請求項９】
重合開始剤を含有する請求項１、２、３、４、５、６、７又は８の何れかに記載の高分子分散型液晶表示素子用組成物。
【請求項１０】
請求項１、２、３、４、５、６、７、８又は９の何れかに記載の高分子分散型液晶表示素子用組成物を用いたアクティブ駆動高分子分散型液晶表示素子。
【請求項１１】
電極層を有する少なくとも一方が透明な２枚の基板と、この基板間に支持された調光層を有し、該調光層が請求項１、２、３、４、５、６、７、８又は９の何れかに記載の組成物に紫外線を照射することによって得られたアクティブ駆動高分子分散型液晶表示素子。
【請求項１２】
調光層が液晶の連続層中に透明性高分子物質の３次元網目構造を形成して成る、請求項１０又は１１に記載の高分子分散型液晶表示素子。
【発明の詳細な説明】
【技術分野】
【０００１】
本発明はアクティブ素子にて駆動可能な高分子分散型液晶表示素子に有用な組成物、及びこれを用いた高分子分散型液晶表示素子に関し、特に低温下で使用される可能性のある高分子分散型液晶表示素子に有用な組成物、及びこれを用いた高分子分散型液晶表示素子に関する。
【背景技術】
【０００２】
高分子分散型液晶表示素子は、偏光板を必要としないため、従来の偏光板を用いた、TN、STN、IPS又はVAモードの液晶表示素子に比べ、明るい表示が実現できるメリットがあり、素子の構成も単純であることから、非特許文献１に見られるような調光ガラス等の光シャッター用途、時計等セグメント表示用途に応用されている。また、高精細表示を実現する為、非特許文献２及び非特許文献３に見られるように、アクティブ駆動素子と組み合わせて、プロジェクター用途、反射型ディスプレイ用途等への応用も検討されている。
【０００３】
高分子分散型液晶表示素子をアクティブ駆動で動作させる為には、低い電圧により駆動できると共に、高い電圧保持率を有することが必要となり、さらに実用的な表示素子においてはこれらの特性が幅広い温度範囲で達成されなければならない。低電圧駆動の技術として、特許文献１に液晶の連続相中に透明性固体物質を３次元網目状構造に形成した技術が開示されており、特許文献２、特許文献３、及び特許文献４には側鎖型ラジカル重合性化合物を用いて、低駆動電圧を達成する技術が開示されているが、これらの発明においては液晶材料としてシアノ系化合物をを用いているため高い電圧保持率を達成することは困難であり、アクティブ駆動素子への応用はできないものであった。
【０００４】
また、特許文献５にはフッ素系の液晶組成物を用いて高電圧保持率及び低駆動電圧を達成した例が開示されている。しかし、当該引用文献記載の液晶組成物は結晶化温度が−１０℃程度であるため、事実上の低電圧可能な動作下限温度は０℃程度である。
【０００５】
今日、携帯電話、携帯ゲーム機、PDAなどのモバイル機器は年間６億台を超える売上を達成しており、今後も益々増加傾向にある（非特許文献４）。これらモバイル機器に搭載されるディスプレイにおいてもアクティブ駆動を用いたものが主流を占めつつあり、今後その比率は益々増加傾向にある（同じく非特許文献４）。高分子分散型液晶表示素子が広く実用化されるためにはこのモバイル機器への応用が不可欠であるが、このような用途では屋外仕様となるため、幅広い温度帯域において良好な表示特性を維持することが重要である。しかしながら従来の高分子分散型液晶表示素子は低温での表示特性に課題を大きな有していた。特に低温での駆動電圧、光学ヒステリシス、応答速度が室温と比べて著しく悪化する傾向があり、アクティブ駆動での表示には不向きであった。モバイル機器など屋外で使用されるディスプレイでは０℃から−２０℃程度まで、室温に近い表示特性の維持が求められる。−２０℃での表示は高分子分散型液晶表示素子のみならず、通常の液晶表示素子においても簡単な課題ではないが、少なくともある程度の表示ができる必要がある。
【０００６】
このような要請を満足させるため、例えば特許文献６では特定のポリエーテル構造を有するモノマーを使用することによって低温での駆動電圧を改善している。しかしここでは０℃の特性を向上させることには成功しているが、それより低温での改善は達成されていなかった。また、特許文献７では側鎖型の二官能アクリレートであって、該側鎖のうち一つが分岐構造を有するモノマーを用いることによって低温での駆動電圧を改善している。しかしここでも改善されているのは０℃の特性値であって、それより低温域での改良には至っていなかった。さらに、特許文献８では分岐型の側鎖を有するモノマーと分岐のない側鎖を有するモノマーを共重合させることによって低温での駆動電圧を低減している。しかしここでも議論されているのは０℃における特性値までであり、それより低温域での改善は達成されていなかった。
【０００７】
また、これまでに引用した文献では、いずれも０℃における駆動電圧の改善は報告されているが、光学ヒステリシスや応答速度に関しては改善できたとの報告が全くなかった。階調表示や、画面スクロール時等動きのある状態での表示を良好に保つためには、低温におけるこれら特性の改善も推進する必要がある。
【０００８】
このように、アクティブ駆動の高分子分散型液晶表示素子において、０℃以下の低温域での駆動電圧、光学ヒステリシス、応答速度の改善が求められていたが、従来の技術ではこの課題を解決できていなかった。
【０００９】
【特許文献１】特開平１−１９８７２５号公報（請求項１）
【特許文献２】特開平６−３２７６１号公報（９から１２頁）
【特許文献３】特開平１１−２９５２７号公報（１９から２２頁）
【特許文献４】特開２００２−２９３８２７号公報（１７から１８頁）
【特許文献５】特開平９−２５５９５４号公報（１６から２４頁）
【特許文献６】特開２０００−２９６５１０（８から１６頁）
【特許文献７】特開２００２−２９３８２７（１０から２１頁）
【特許文献８】特開２００４−２７７１（２１から２７頁）
【非特許文献１】ディスプレイ国際ワークショップ（ＩＤＷ）’９７ダイジェスト、１９９７年    （１５６ページ）
【非特許文献２】１９９１年  ソサイエティー・フォオ・インフォメーション・ディスプレイ    （ＳＩＤ）  インターナショナル・シンポジウム  ダイジェスト・オブ・    テクニカル・ペーパー  （２５１頁）
【非特許文献３】２００１年  ソサイエティー・フォオ・インフォメーション・ディスプレイ    （ＳＩＤ）  インターナショナル・シンポジウム  ダイジェスト・オブ・    テクニカル・ペーパー  （２６４頁）
【非特許文献４】テクノ・システム・リサーチ  ２００３−０４年  LCD全体市場調査プロジェクトA.サマリー−総合分析編  （１１から１２頁）
【発明の開示】
【発明が解決しようとする課題】
【００１０】
本発明の課題は、低温域での駆動電圧特性、光学ヒステリシス特性、応答速度特性に優れ、温度依存性が小さく、かつ電圧保持率が高い、アクティブ素子にて駆動可能な高分子分散型液晶表示素子用組成物、及び高分子分散型液晶表示素子を提供することにある。特に、モバイル用途において好適に使用可能な低温域での駆動電圧特性、光学ヒステリシス特性、応答速度特性、これらの温度依存性、高い電圧保持率を備えアクティブ素子にて駆動可能な高分子分散型液晶表示素子用組成物、及び高分子分散型液晶表示素子を提供することである。
【課題を解決するための手段】
【００１１】
本発明者らは上記課題を解決するために鋭意検討した結果、以下に説明する手段にて課題を解決するに至った。
すなわち、
一般式（Ｉ−ａ）
【００１２】
【化１】
2006308883.tif 000002
【００１３】
（式中、Ａ１及びＡ９はそれぞれ独立して水素原子又はメチル基を表し、Ａ２及びＡ８はそれぞれ独立して単結合又は炭素原子数１から１５のアルキレン基を表し、該アルキレン基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、該アルキレン基中に存在する１個又は２個以上の水素原子はそれぞれ独立にフッ素原子、メチル基、エチル基で置換されていても良く、Ａ３及びＡ６はそれぞれ独立して炭素原子数２から１８のアルキル基を表し、該アルキル基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、該アルキル基中に存在する１個又は２個以上の水素原子はそれぞれ独立にフッ素原子又は炭素原子数１から１７のアルキル基で置換されていても良く、Ａ４及びＡ７はそれぞれ独立して水素原子、又は炭素原子数１から１８のアルキル基を表し、該アルキル基中に存在する１個又は２個以上のメチレン基は酸素原子が相互に直接結合しないものとしてそれぞれ独立に酸素原子、−ＣＯ−、−ＣＯＯ−又は−ＯＣＯ−で置換されていても良く、該アルキル基中に存在する１個又は２個以上の水素原子はそれぞれ独立にフッ素原子又は炭素原子数１から１７のアルキル基で置換されていても良く、Ａ５は炭素原子数１４から４０のアルキレン基を表し、該アルキレン基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良い。）で表される化合物を少なくとも１種類含有し、
一般式（ＩＩ−ａ）
【００１４】
【化２】
2006308883.tif 000003
【００１５】
（式中、Ｂ１は水素原子又はメチル基を表し、Ｂ２は単結合又は炭素原子数１から３のアルキレン基を表し、該アルキレン基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、該アルキレン基中に存在する１個又は２個以上の水素原子はそれぞれ独立にフッ素原子で置換されていても良く、Ｂ３及びＢ４はそれぞれ独立して炭素原子数３から１１のアルキル基を表し、該アルキル基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、該アルキル基中に存在する１個又は２個以上の水素原子はそれぞれ独立にフッ素原子で置換されていても良い。）で表される化合物を少なくとも１種類含有し、
一般式（ＩＩＩ−ａ）
【００１６】
【化３】
2006308883.tif 000004
（式中、Ｒ１は炭素原子数１から１０のアルキル基又は炭素原子数２から１０のアルケニル基を表し、該アルキル基又はアルケニル基中に存在する１個又は２個以上のメチレン基は、酸素原子が相互に直接結合しないものとして、酸素原子で置換されていてもよく、
Ｃ１、は１，４−フェニレン基、１，４−シクロヘキシレン基又は１，３−ジオキサン−２，５−ジイル基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｃ２及びＣ３はそれぞれ独立して１，４−フェニレン基、１，４−シクロヘキシレン基、デカヒドロナフタレン−２，６−ジイル基、１，２，３，４−テトラヒドロナフタレン−２，６−ジイル基、２，６−ナフチレン基、又はインダン−２，５−ジイル基、を表し、該１，４−フェニレン基、１，２，３，４−テトラヒドロナフタレン−２，６−ジイル基、２，６−ナフチレン基、インダン−２，５−ジイル基は非置換であるか又は置換基として１個又は２個以上のフッ素原子、塩素原子、メチル基又はトリフルオロメチル基又はトリフルオロメトキシ基を有することができ、
Ｚ１及びＺ２はそれぞれ独立して、単結合、−ＣＨ２ＣＨ２−、−Ｃ≡Ｃ−、又は−ＣＦ２Ｏ−、−ＣＯＯ−、−ＯＣＯ−を表し、
【００１７】
Ｘ１はフッ素原子、塩素原子、トリフルオロメチル基又はトリフルオロメトキシ基、ジフルオロメチル基、イソシアネート基を表し、
ｎ１は、０、１又は２を表す。ただし、ｎ１＝２の場合、各Ｃ１及び各Ｚ１は同じでなくて良い。）で表される化合物を少なくとも１種類以上含有することを特徴とする高分子分散型液晶表示素子用組成物を提供し、併せて当該組成物を構成部材とする高分子分散型液晶表示素子を提供する。
【００１８】
本発明の高分子分散型液晶表示素子用組成物は、その中に含まれるラジカル重合性化合物が熱、又は紫外線等の活性エネルギー線により重合し、それに伴い液晶組成物と相分離を引き起こし、透明性高分子物質と液晶組成物からなる高分子分散型液晶表示素子を得るのに使用される。
【００１９】
このようにして形成された高分子分散型液晶表示素子は、前述したように低温下では表示特性が著しく悪化する傾向がある。その度合いは一般的に、高分子分散型液晶表示素子の構成要素の一つである液晶組成物を単独で評価した場合よりもはるかに大きい。すなわち同じ液晶組成物を用いた場合であっても、透明性高分子物質が存在しないツイストネマチック等の表示方式で動作させた場合と、透明性高分子物質と組み合わせて高分子分散型液晶表示素子として動作させた場合とでは、圧倒的に後者の低温特性の方が悪くなるのである。このことは透明性高分子物質と液晶化合物の相互作用が、低温において大きく変化することに起因している。
【００２０】
例えば高分子分散型液晶表示素子の駆動電圧に関する記述として、特開平６−２２２３２０号公報において次式の関係が示されている。
【００２１】
【数１】
2006308883.tif 000005
【００２２】
（Ｖthはしきい値電圧を表わし、1Kii及び2Kiiは弾性定数を表わし、ｉは１、２又は３を表わし、Δεは誘電率異方性を表わし、＜ｒ＞は透明性高分子物質界面の平均空隙間隔を表わし、Ａは液晶組成物に対する透明性高分子物質のアンカリングエネルギーを表わし、ｄは透明性電極を有する基板間の距離を表わす。）
これによると、高分子分散型液晶表示素子の駆動電圧は、透明性高分子物質界面の平均空隙間隔、基板間の距離、液晶組成物の弾性定数・誘電率異方性、及び液晶組成物と透明性高分子物質間のアンカリングエネルギーによって決定される。この中で温度により変化をするパラメーターは、液晶組成物の弾性定数・誘電率異方性、及び液晶組成物と透明性高分子物質間のアンカリングエネルギーであるが、低温域では誘電率異方性は増加する為、低温域で駆動電圧を上昇させる要因となるのは、液晶組成物の弾性定数と液晶組成物と透明性高分子物質間のアンカリングエネルギーとなる。このうち高分子分散型液晶表示素子に特有の要因であるのが液晶組成物と透明性高分子物質間のアンカリングエネルギーである。そのため、高分子分散型液晶表示素子において駆動電圧の温度依存性を低減し、低温においても低い駆動電圧を維持させるためには、低温における液晶組成物と透明性高分子物質間のアンカリングエネルギーを室温に近いレベルになるよう制御する必要がある。
【００２３】
従来、液晶組成物と透明性高分子物質間のアンカリングエネルギーが室温と低温とで大きく異なっていた理由として、高分子物質の分子鎖運動が温度によって大きく異なっていた点が挙げられる。この様子を図１と図２に模式的に示した。すなわち、室温では高分子鎖が活発に運動しており、その運動性は大である。このため液晶分子の高分子鎖への接近が阻害されることにより、両者間のアンカリングエネルギーは小さく抑えられている。一方低温下では高分子鎖の運動性が低下する。このため液晶分子は容易に高分子鎖に接近し、結果として両者間のアンカリングエネルギーが大きくなる。かくして室温と低温における液晶組成物と透明性高分子物質間のアンカリングエネルギーに大きな差異が生ずることとなる。
【００２４】
以上は駆動電圧の温度依存性が生じるしくみについての説明であるが、同様に光学ヒステリシスや応答速度についても低温における高分子鎖の運動性低下が低温での特性悪化に大きく寄与しているものと考えられる。
【００２５】
そこで、高分子分散型液晶表示素子において低温での表示特性を改善するには、低温での高分子鎖の運動性を高めることが有力な方策となる。本願発明者らはこの点に着目し、低温での高分子鎖の運動性を高める手法について鋭意検討した結果以下の二つの手法が有効であることを見出した。
【００２６】
１）透明性高分子物質中の架橋点間の距離を増やすこと
透明性高分子物質の主鎖を固定している架橋点と架橋点の間隔が拡がるため、主鎖に対する固定が弱くなる。これにより低温における主鎖の運動性が向上する。
【００２７】
２）透明性高分子物質中に含まれる側鎖部位を増やすこと
側鎖部位の増大により透明性高分子物質中に一端が固定されておらず運動性の高い側鎖が多く導入される。このため透明性高分子物質全体として、低温での運動性が向上する。
【００２８】
以上の二つの点について具体的な方策を検討した結果、次の点が明らかとなった。
【００２９】
１）架橋点間の距離の増大には、二つ以上の重合性官能基を有するモノマーにおいて、該重合性官能基間の距離を長くすれば良く、特定構造を有する側鎖型の二官能モノマーにおいて、主鎖長を制御することが特に有効である。
【００３０】
２）側鎖部位の増大には一分子中に一つの重合性官能基を持った単官能モノマーを用いれば良く、単官能モノマーの導入によって透明性高分子物質中に自由に運動することのできる側鎖を導入することができる。
【００３１】
以上の点を踏まえて、架橋点間の距離を増大するためには前述の一般式（I−ａ）で表される化合物を用いることが有効であり、さらに側鎖部位を増大させるために一般式（Ｉ−ａ）の化合物と組み合わせて用いる単官能モノマーとして、前述の一般式（ＩＩ−ａ）で表される化合物を用いることが有効であることを見出した。
【００３２】
すなわち本願発明者らは、一般式（Ｉ−ａ）で表される化合物及び一般式（ＩＩ−ａ）で表される化合物を組み合わせて用いることにより、高分子分散型液晶表示素子の低温での表示特性を大幅に改善することに成功し前述の本願発明の完成に至った。
【発明の効果】
【００３３】
本発明の高分子分散型液晶表示素子用組成物、及び高分子分散型液晶表示素子により、０℃から−２０℃という低温域での駆動電圧特性、光学ヒステリシス特性、応答速度特性に優れ、これらの温度依存性が小さく、且つ高い電圧保持率を有する液晶表示素子を得ることができる。本発明によれば、モバイル用途であってアクティブ駆動方式に好適に使用可能な高分子分散型液晶表示素子用組成物ならびに高分子分散型液晶表示素子を提供することができる。
【発明を実施するための最良の形態】
【００３４】
以下に本発明の一例について説明する。
【００３５】
以下、一般式（Ｉ−ａ）で表される化合物について詳細に説明し、次いで一般式（ＩＩ−ａ）で表される化合物について詳細に説明する。
【００３６】
一般式（Ｉ−ａ）で表される化合物の好ましい構造として、Ａ１及びＡ９はいずれも水素原子であることが好ましい。これらの置換基がメチル基である化合物においても本願発明の効果は発現するが、水素原子である化合物は重合速度がより速くなる点で有利である。Ａ２及びＡ８はそれぞれ独立して単結合又は炭素原子数１から３のアルキレン基であることが好ましい。二つの重合性官能基間距離が同じである場合、Ａ２及びＡ８が長くなればなるほど、相対的にＡ５の長さが短くなる。一般式（Ｉ−ａ）で表される化合物は、重合性官能基間の距離（架橋点間の距離）が長いことにあるが、この距離があまりに長いと重合速度が極端に遅くなって相分離に悪い影響が出てくるため、重合性官能基間距離には上限がある。一方、Ａ３及びＡ６の二つの側鎖間距離も低温特性に影響がある。すなわちＡ３及びＡ６間の距離が短いと側鎖Ａ３及びＡ６がお互いに干渉するようになり、運動性の低下をきたす。従って、一般式（Ｉ−ａ）で表される化合物において重合性官能基間距離はＡ２、Ａ８及びＡ５の和で決まるが、このうちＡ２又はＡ８を長くするより、Ａ５を長くした方が好ましい。
【００３７】
一方側鎖であるＡ３及びＡ４、又はＡ６及びＡ７の長さの関係については次のようなものである。これらの置換基においてはＡ３≧Ａ４、及びＡ６≧Ａ７が成り立っていることが好ましい。この関係が成り立っている場合長い方の側鎖であるＡ３及びＡ６はそれぞれ独立に酸素原子、−ＣＯ−、−ＣＯＯ−又は−ＯＣＯ−で置換されていても良い炭素原子数２から１８のアルキル基であることが好ましいが、酸素原子、−ＣＯ−、−ＣＯＯ−又は−ＯＣＯ−で置換されていても良い炭素原子数３から１４のアルキル基であることがさらに好ましい。側鎖は主鎖に比べて運動性が高いので、これが存在することは低温での高分子鎖の運動性向上に寄与するが、前述したように二つの側鎖間で空間的な干渉が起こる状況では逆に運動性が低下する。このような側鎖間での空間的な干渉を防ぐためには側鎖間距離を長くすること、及び、側鎖長を必要な範囲内で短くすることが有効である。さらにＡ４及びＡ７ついてはそれぞれ独立に水素原子、及び炭素原子数１から５のアルキル基であることが好ましく、炭素原子数２から４のアルキル基である場合が特に好ましく、炭素原子数２のアルキル基である場合が最も好ましい。このＡ４と及びＡ７についても、その長さが長すぎることは側鎖間の空間的な干渉を誘起するため好ましくない。この一方でＡ４及びＡ７が短い長さを持ったアルキル鎖である場合、高い運動性を持った側鎖になり得ること、及び隣接する主鎖同士の接近を阻害する働きを有することが考えられ、高分子分散型液晶表示素子の低温域における表示特性を改善する上で有効である。
【００３８】
二つの側鎖間に位置するＡ５は、側鎖間距離を広げる意味からも、架橋点間距離を広げる意味からも、長い方が好ましい。しかしながらＡ５が長すぎる場合は一般式（Ｉ−ａ）で表される化合物の分子量が大きくなりすぎ液晶組成物との相溶性が低下してくること、及び重合速度が遅くなりすぎて相分離に悪影響が出ること等の理由から自ずとその長さには上限が設定される。こうした背景から、Ａ５は酸素原子、−ＣＯ−、−ＣＯＯ−又は−ＯＣＯ−で置換されていても良く、メチル基、エチル基を分岐構造として有していても良い炭素原子数１４から４０のアルキレン基であることが好ましいが、酸素原子、−ＣＯ−、−ＣＯＯ−又は−ＯＣＯ−で置換されていても良く、メチル基、エチル基を分岐構造として有していても良い炭素原子数１８から３５のアルキレン基であるとさらに好ましい。最も好ましくは、酸素原子、−ＣＯ−、−ＣＯＯ−又は−ＯＣＯ−で置換されていても良く、メチル基又はエチル基を分岐構造として有していても良い炭素原子数２０から３２のアルキレン基である。
【００３９】
以上、一般式（Ｉ−ａ）で表される化合物について、好ましい構造の具体例として下記一般式（Ｉ−ｂ）を示す。
【００４０】
【化４】
2006308883.tif 000006
【００４１】
（式中、Ａ１０及びＡ１６は単結合又は炭素原子数１から３のアルキレン基であり、Ａ１１及びＡ１４はそれぞれ独立して炭素原子数３から１４のアルキル基を表し、該アルキル基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、Ａ１２及びＡ１５はそれぞれ独立して水素原子、又は炭素原子数１から５のアルキル基を表し、該アルキル基中に存在する１個又は２個以上のメチレン基は酸素原子が相互に直接結合しないものとしてそれぞれ独立に酸素原子、−ＣＯ−、−ＣＯＯ−又は−ＯＣＯ−で置換されていても良く、Ａ１３は炭素原子数１８から３５のアルキレン基を表し、該アルキレン基中に存在する１個又は２個以上のメチレン基は、酸素原子が相互に直接結合しないものとしてそれぞれ独立に酸素原子、−ＣＯ−、−ＣＯＯ−又は−ＯＣＯ−で置換されていても良く、該アルキレン基中に存在する１個又は２個以上の水素原子はそれぞれ独立にメチル基、又はエチル基で置換されていても良い。）
一般式（Ｉ−ａ）で表される化合物は、Ｔｅｔｒａｈｅｄｏｒｏｎ  Ｌｅｔｔｅｒｓ，Ｖｏｌ．３０，ｐｐ４９８５、Ｔｅｔｒａｈｅｄｏｒｏｎ  Ｌｅｔｔｅｒｓ，Ｖｏｌ．２３，Ｎｏ６，ｐｐ６８１−６８４、及び、Ｊｏｕｒｎａｌ  ｏｆ  Ｐｏｌｙｍｅｒ  Ｓｃｉｅｎｃｅ：ＰａｒｔＡ：Ｐｏｌｙｍｅｒ  Ｃｈｅｍｉｓｔｒｙ，Ｖｏｌ．３４，ｐｐ２１７−２２５等に記載の公知の方法で合成することができる。
【００４２】
例えば、一般式（Ｉ−ａ）において、Ａ４及びＡ７が水素である化合物は、エポキシ基を複数有する化合物と、エポキシ基と反応し得る活性水素を有するアクリル酸やメタクリル酸等の重合性化合物とを反応させ、水酸基を有する重合性化合物を合成し、次に、飽和脂肪酸とを反応させることにより得ることができる。
【００４３】
更に、複数のエポキシ基を有する化合物と飽和脂肪酸とを反応させ、水酸基を有する化合物を合成し、次に水酸基と反応し得る基を有するアクリル酸塩化物等の重合性化合物とを反応させることにより得ることができる。
【００４４】
またラジカル重合性化合物が、例えば、一般式（Ｉ−ａ）のＡ４及びＡ７がアルキル基であり、Ａ２及びＡ８が炭素原子数１であるメチレン基である場合は、オキセタン基を複数有する化合物と、オキセタン基と反応し得る脂肪酸塩化物や脂肪酸とを反応させ、更に、アクリル酸などの活性水素を有する重合性化合物とを反応させる方法や、オキセタン基を一つ有する化合物と、オキセタン基と反応し得る多価の脂肪酸塩化物や脂肪酸とを反応させ、更に、アクリル酸などの活性水素を有する重合性化合物とを反応させる方法等により得ることができる。
【００４５】
また、一般式（Ｉ−ａ）のＡ２及びＡ８が炭素原子数３であるプロピレン基の場合は、オキセタン基の代わりにフラン基を複数有する化合物を用いることにより得ることができる。更に、一般式（Ｉ−ａ）のＡ２及びＡ８が炭素原子数４であるブチレン基の場合は、オキセタン基の代わりにピラン基を複数有する化合物を用いることにより得ることができる。
【００４６】
次に一般式（ＩＩ−ａ）で表される化合物の好ましい構造について説明する。一般式（ＩＩ−ａ）で表される化合物において、Ｂ１は水素原子であることが好ましい。メチル基である化合物においても本願発明の効果は発現するが、水素原子である化合物は重合速度がより速くなる点で有利である。またＢ２は単結合又は炭素原子数１から３のアルキレン基であることが好ましい。さらにＢ３及びＢ４はそれぞれ独立して炭素原子数３から１１のアルキル基であることが好ましい。
【００４７】
一般式（ＩＩ−ａ）の化合物に見られるような単官能モノマーの場合、分子量が低すぎると真空注入時に揮発するという問題が起こる。このため、分子量として２８０以上であることが好ましい。このためＢ２、Ｂ３及びＢ４の関係は完全に独立ではない。例えばＢ１が水素原子であり、Ｂ２がメチレン基、Ｂ３がオクチル基である場合、Ｂ４はペンチル基以上の長さを持ったアルキル基が好ましいということになる。
【００４８】
一般式（ＩＩ−ａ）で表される化合物は、二分岐構造であることが好ましい。二分岐構造とはＢ３及びＢ４が同じ構造か、若しくは近い構造という意味である。従ってＢ３及びＢ４の長さが極端に違いすぎるのは好ましくない。Ｂ３及びＢ４の長さの差は原子数にして８以内とする必要があるが、好ましくは６以内であり、４以内であればより好ましい。Ｂ３及びＢ４の長さの差が原子数で２以内であればさらに好ましい。最も好ましくはＢ３及びＢ４の長さが同じ場合である。さらにＢ３及びＢ４は炭素原子数４から１０のアルキル基であるとより好ましく、炭素原子数５から９のアルキル基である場合が最も好ましい。
【００４９】
一方、Ｂ３及びＢ４上にアルキル基やアルキルエーテル基、エステル基などが分岐した構造とするのは好ましくない。
【００５０】
以上、一般式（ＩＩ−ａ）で表される化合物について、好ましい構造の具体例として下記一般式（ＩＩ−ｂ）を示す。
【００５１】
【化５】
2006308883.tif 000007
【００５２】
（式中、Ｂ５は単結合又は炭素原子数１から３のアルキレン基を表し、Ｂ６及びＢ７はそれぞれ独立して炭素原子数４から１０のアルキル基を表す。）
一般式（ＩＩ−ａ）で表される化合物は市販品を容易に入手することができる。合成する場合にはエポキシ基を有する化合物と、アクリル酸等エポキシ基と反応しうる重合性化合物とを反応させるなど既に述べた方法を応用することができる。
一般式（ＩＩ−ａ）で表される化合物として好ましい構造をさらに具体的に列記する。
【００５３】
【化６】
2006308883.tif 000008
【００５４】
【化７】
2006308883.tif 000009
【００５５】
【化８】
2006308883.tif 000010
【００５６】
【化９】
2006308883.tif 000011
【００５７】
一般式（Ｉ−ａ）で表される化合物と一般式（ＩＩ−ａ）で表される化合物は混合して用いられる。その混合比率は用いる組み合わせによって最適値が異なるため単純には決められない。このため一般式（Ｉ−ａ）で表される化合物と一般式（ＩＩ−ａ）で表される化合物の混合比を変えて表示特性の変化を調べ、最適な混合比を決定するのが好ましい。一般式（Ｉ−ａ）で表される化合物のモル数をＭ、一般式（ＩＩ−ａ）で表される化合物のモル数をＮとすると多くの場合、好ましいＭ：Ｎの比率は３：１から１：９の間になる。さらに好ましくは２：１から１：７の間である。
【００５８】
また、一般式（Ｉ−ａ）の化合物及び一般式（ＩＩ−ａ）の化合物を含む重合性組成物を硬化させた透明性高分子物質の表面エネルギーが20から40mN/m2となることが好ましく、27から37mN/m2となることがより好ましい。
【００５９】
これら一般式（Ｉ−ａ）の化合物、一般式（ＩＩ−ａ）の化合物、あるいは重合性組成物は不純物等を除去する、又は比抵抗値を大きくする目的で、シリカ、アルミナ等による精製処理を施しても良い。比抵抗値としては１０１１Ω・cm以上が好ましく、１０１２Ω・cm以上がより好ましく、１０１３Ω・cm以上が最も好ましい。
【００６０】
一般式（ＩＩＩ−ａ）で表される化合物は高分子分散型液晶表示素子中に形成される調光層内の液晶組成物を形成する化合物である。この液晶組成物としては、幅広い液晶温度範囲を有するのみならず、高い比抵抗値、高い誘電率異方性、高い屈折率異方性、低い粘性を有することが好ましい。更に、液晶組成物としての、耐熱性、耐光性に優れることも好ましい条件である。特にアクティブ素子で駆動させるためには、高い比抵抗値、高い誘電率異方性を有することは必須条件である。
【００６１】
一般式（ＩＩＩ−ａ）で表される化合物は、幅広い液晶温度範囲、低温域でのネマティック安定性及び相溶性、且つ高誘電率、高い比抵抗値の点で具体的には次に記載する化合物が好ましい。
一般式（ＩＶ−ａ）
【００６２】
【化１０】
2006308883.tif 000012
【００６３】
（式中、R１１は炭素原子数１から１０のアルキル基又は炭素原子数２から１０のアルケニル基を表し、該アルキル基又はアルケニル基中に存在する１個又は２個以上のメチレン基は、酸素原子が相互に直接結合しないものとして、酸素原子で置換されていてもよく、
Ｃ１１は１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｚ１１は単結合又は−ＣＨ２ＣＨ２−を表し、
Ｘ１１は、炭素原子数１から１０のアルキル基又は炭素原子数２から１０のアルケニル基（該アルキル基又はアルケニル基中に存在する１個又は２個以上のメチレン基は、酸素原子が相互に直接結合しないものとして、酸素原子で置換されていてもよい。）、フッ素原子、塩素原子、イソシアネート基、トリフルオロメチル基、トリフルオロメトキシ基、ジフルオロメトキシ基又は一般式（ＩＶ−ｂ）を表し、
【００６４】
【化１１】
2006308883.tif 000013
【００６５】
（式中、Ｃ１２は１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｘ１８は、炭素原子数１から１０のアルキル基又は炭素原子数２から１０のアルケニル基（該アルキル基又はアルケニル基中に存在する１個又は２個以上のメチレン基は、酸素原子が相互に直接結合しないものとして、酸素原子で置換されていてもよい。）、フッ素原子、塩素原子、イソシアネート基、トリフルオロメチル基、トリフルオロメトキシ基、又はジフルオロメトキシ基基を表す。）
Ｘ１２からＸ１７はそれぞれ独立して、水素原子、フッ素原子、塩素原子、トリフルオロメチル基、トリフルオロメトキシ基、メチル基、メトキシ基又はエチル基を表し、
ｎ１１は０又は１を表す。）
【００６６】
一般式（ＩＶ−ａ）においてR１１としては、炭素原子数1から5のアルキル基又は炭素原子数2から6のアルケニル基（該アルキル基又はアルケニル基中に存在する１個又は２個以上のメチレン基は、酸素原子が相互に直接結合しないものとして、酸素原子で置換されていてもよい。）が好ましく、炭素原子数1から5のアルキル基又は炭素原子数1から5のアルコキシ基がより好ましい。
Ｚ１１としては、単結合が好ましく、
Ｘ１１としては、炭素原子数1から5のアルキル基、炭素原子数1から5のアルコキシ基又はフッ素原子が好ましく、
Ｘ１２からＸ１７は、水素原子、フッ素原子又はメチル基が好ましく、Ｘ１２からＸ１７の中で１つ以上、３つ以下がフッ素原子、又はメチル基であるものがより好ましい。
さらに具体的には、一般式（IV-c）から一般式（IV-i）
【００６７】
【化１２】
2006308883.tif 000014
【００６８】
（式中R31、R32、及びR33はそれぞれ独立して、炭素原子数1から5のアルキル基、炭素原子数1から5のアルコキシ基を表し、
X61からX66はそれぞれ独立して、水素原子、フッ素原子、又はメチル基を表し、
X71からX76はそれぞれ独立して、水素原子、又はフッ素原子を表す。）
で表される化合物が好ましく、これらの中でも、X61からX66の少なくとも1つ以上、3つ以下がフッ素原子、又はメチル基であるもの、及びX71からX76の少なくとも1つ以上、3つ以下がフッ素原子であるものがより好ましく。さらに具体的には一般式（IV-j）から一般式（I-59）
【００６９】
【化１３】
2006308883.tif 000015
【００７０】
（式中、R35、R36及びR37はそれぞれ独立して、炭素原子数1から5のアルキル基、炭素原子数1から5のアルコキシ基基を表し、
X81、X84、X85及びX86はそれぞれ独立して水素原子、又はフッ素原子を表し、X82及びX83はそれぞれ独立して、水素原子、フッ素原子、又はメチル基を表すが、式（I-55）及び式（I-56）中のX82からX86の少なくとも1つ以上、３つ以下がフッ素原子、又はメチル基を表し、
X87及びX88はそれぞれ独立して、水素原子、又はフッ素原子を表す。）
で表される化合物が更により好ましい。
一般式（Ｖ−ａ）及び一般式（Ｖ−ｂ）
【００７１】
【化１４】
2006308883.tif 000016
【００７２】
【化１５】
2006308883.tif 000017
（式中、Ｒ２１及びＲ３１はそれぞれ独立して、炭素原子数１から１０のアルキル基又は炭素原子数２から１０のアルケニル基を表し、該アルキル基又はアルケニル基中に存在する１個又は２個以上のメチレン基は、酸素原子が相互に直接結合しないものとして、酸素原子で置換されていてもよく、
Ｃ２１及びＣ３１はそれぞれ独立して、１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｙ２１フェニル基又はシクロヘキシル基を表し、
Ｙ３１は１，４−フェニレン基又は１，４−シクロヘキシレン基を表し、
Ｘ２１及びＸ３１はそれぞれ独立して、フッ素原子、塩素原子、イソシアネート基、トリフルオロメチル基、トリフルオロメトキシ基又はジフルオロメトキシ基を表し、
Ｘ２２からＸ２６及びＸ３２からＸ３６はそれぞれ独立して、水素原子、フッ素原子、塩素原子、トリフルオロメチル基又はトリフルオロメトキシ基を表し、
Ｚ２１及びＺ３１はそれぞれ独立して、単結合又は−ＣＨ２ＣＨ２−を表し、
Ｚ２２及びＺ３２はそれぞれ独立して、単結合、−ＣＨ２ＣＨ２−又は−ＣＦ２Ｏ−を表し、
ｎ２１及びｎ３１は０又は１を表す。）
【００７３】
一般式（Ｖ−ａ）及び一般式（Ｖ−ｂ）においてＲ２１及びＲ３１としては、炭素原子数1から5のアルキル基又は炭素原子数2から6のアルケニル基（該アルキル基又はアルケニル基中に存在する１個又は２個以上のメチレン基は、酸素原子が相互に直接結合しないものとして、酸素原子で置換されていてもよい。）が好ましく、該アルケニル基は式（V-c）
【００７４】
【化１６】
2006308883.tif 000018
【００７５】
(構造式は右端で直接もしくは酸素原子を介して環に連結しているものとする。)で表されるものが好ましく、炭素原子数1から5のアルキル基がより好ましい。
Ｃ２１及びＣ３１としては、1,4-シクロヘキシレン基が好ましく、
Ｚ２１ 及びＺ３１としては、単結合が好ましく、
Ｘ２１及びＸ３１としては、フッ素原子もしくはトリフルオロメトキシ基が好ましく、フッ素原子がより好ましい。
具体的には一般式（V-1）から一般式（V-33）で表される化合物が好ましい。
【００７６】
【化１７】
2006308883.tif 000019
【００７７】
【化１８】
2006308883.tif 000020
（式中、R11は炭素原子数1から5のアルキル基を表す。）
一般式（ＶＩ−ａ）及び一般式（ＶＩ−ｂ）
【００７８】
【化１９】
2006308883.tif 000021
【００７９】
【化２０】
2006308883.tif 000022
【００８０】
（式中、Ｒ４１及びＲ５１はそれぞれ独立して、炭素原子数１から１０のアルキル基又は炭素原子数２から１０のアルケニル基を表し、該アルキル基又はアルケニル基中に存在する１個又は２個以上のメチレン基は、酸素原子が相互に直接結合しないものとして、酸素原子で置換されていてもよく、
Ｃ４１及びＣ５１はそれぞれ独立して、１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｙ４１はフェニル基又は、シクロヘキシル基を表し、
Ｙ５１は１，４−フェニレン基又は１，４−シクロヘキシレン基を表し、
Ｘ４１及びＸ５１はそれぞれ独立して、フッ素原子、塩素原子、イソシアネート基、トリフルオロメチル基、トリフルオロメトキシ基又はジフルオロメトキシ基を表し、
Ｘ４２からＸ４５及びＸ５２からＸ５５はそれぞれ独立して、水素原子、フッ素原子、塩素原子、トリフルオロメチル基又はトリフルオロメトキシ基を表し、
Ｚ４１及びＺ５１はそれぞれ独立して、単結合又は−ＣＨ２ＣＨ２−を表し、
Ｚ４２及びＺ５２はそれぞれ独立して、単結合、−ＣＨ２ＣＨ２−又は−ＣＦ２Ｏ−を表し、
ｎ４１及びｎ５１は０又は１を表す。）
【００８１】
一般式（ＶＩ−ａ）及び一般式（ＶＩ−ｂ）においてＲ４１及びＲ５１としては、炭素原子数1から5のアルキル基又は炭素原子数2から6のアルケニル基（該アルキル基又はアルケニル基中に存在する１個又は２個以上のメチレン基は、酸素原子が相互に直接結合しないものとして、酸素原子で置換されていてもよい。）が好ましく、該アルケニル基は式(VI-c)
【００８２】
【化２１】
2006308883.tif 000023
【００８３】
(構造式は右端で直接もしくは酸素原子を介して環に連結しているものとする。)で表されるものが好ましく、炭素原子数1から5のアルキル基がより好ましい。
Ｃ４１及びＣ５１としては、1,4-シクロヘキシレン基が好ましく、
Ｚ４１ 及びＺ５１としては、単結合が好ましく、
Ｘ４１及びＸ５１としては、フッ素原子もしくはトリフルオロメトキシ基が好ましく、フッ素原子がより好ましい。
具体的には一般式（VI-1）から一般式（VI-42）で表される化合物が好ましい。
【００８４】
【化２２】
2006308883.tif 000024
【００８５】
【化２３】
2006308883.tif 000025
【００８６】
（式中、R11は炭素原子数1から5のアルキル基を表す。）
また、更なる液晶温度領域の拡大、高誘電率、又は低粘性を得るため、一般式（ＩＶ−ａ）、一般式（Ｖ−ａ）、一般式（Ｖ−ｂ）、一般式（ＶＩ−ａ）、一般式（ＶＩ−ｂ）の化合物に加えて、一般式（ＶＩＩＩ−ａ）、又は一般式（ＩＸ−ａ）で表される化合物を含有することも好ましい。
一般式（ＶＩＩＩ−ａ）
【００８７】
【化２４】
2006308883.tif 000026
【００８８】
（式中、Ｒ６１及びＲ６２はそれぞれ独立して、炭素原子数１から１０のアルキル基又は炭素原子数２から１０のアルケニル基を表し、該アルキル基又はアルケニル基中に存在する１個又は２個以上のメチレン基は、酸素原子が相互に直接結合しないものとして、酸素原子で置換されていてもよく、
Ｃ６１、Ｃ６２及びＣ６３はそれぞれ独立して１，４−フェニレン基又は１，４−シクロヘキシレン基を表し、該１，４−フェニレン基は非置換であるか又は置換基として１個又は２個以上のフッ素原子、塩素原子、メチル基又はトリフルオロメチル基又はトリフルオロメトキシ基を有することができ、
Ｚ６１及びＺ６２はそれぞれ独立して、単結合又は−ＣＨ２ＣＨ２−を表し、
ｎ６１は、０、１又は２を表す。ただし、ｎ６１＝２の場合、複数存在するＣ６１及びＺ６１はそれぞれ同じあっても、異なっていても良い。）
【００８９】
一般式（ＶＩＩＩ−ａ）においてR６１及びR６２としては、炭素原子数1から5のアルキル基又は炭素原子数2から6のアルケニル基（該アルキル基又はアルケニル基中に存在する１個又は２個以上のメチレン基は、酸素原子が相互に直接結合しないものとして、酸素原子で置換されていてもよい。）が好ましく、該アルケニル基は式（V-c)で表されるものが好ましく、炭素原子数1から5のアルキル基又はアルコキシ基が更により好ましい。
また、特に低粘性を得たい場合は、ｎ６１が0であり、Ｃ６２及びＣ６３が、1,4-シクロへキシレン基であり、Ｚ６２が単結合であることが好ましく、
特に液晶温度範囲を拡大するには、ｎ６１が0又は1であり、Ｃ６１及びＣ６２が、1,4-シクロへキシレン基であり、Ｃ６３が1,4フェニレン基（該1,4-フェニレン基は非置換であるか又は置換基として１個又は２個以上のフッ素原子、メチル基を有することができる。）であり、Ｚ６１が単結合又は−ＣＨ２ＣＨ２−であり、Ｚ６２が単結合であることが好ましく、
特に高屈折率を得るためには、ｎ６１が1でありＣ６１が1,4-シクロへキシレン基、又は1,4フェニレン基（該1,4-フェニレン基は非置換であるか又は置換基として１個又は２個以上のフッ素原子、メチル基を有することができる。）であり、Ｃ６２及びＣ６３が、1,4フェニレン基（該1,4-フェニレン基は非置換であるか又は置換基として１個又は２個以上のフッ素原子又はメチル基を有することができる。）であることが好ましい。
具体的には一般式（VIII-1）から一般式（VIII-5）で表される化合物が好ましい。
【００９０】
【化２５】
2006308883.tif 000027
【００９１】
（式中、R12及びR13はそれぞれ独立して炭素原子数1から5のアルキル基、（該アルキル基中に存在する１個又は２個以上のCH2基は、酸素原子が相互に直接結合しないものとして、酸素原子で置換されていてもよい。）を表し、X21からX26はそれぞれ独立して水素原子、フッ素原子又はメチル基を表す。）
一般式（ＩＸ−ａ）
【００９２】
【化２６】
2006308883.tif 000028
【００９３】
（式中、Ｒ７１は炭素原子数１から１０のアルキル基又は炭素原子数２から１０のアルケニル基を表し、該アルキル基又はアルケニル基中に存在する１個又は２個以上のメチレン基は、酸素原子が相互に直接結合しないものとして、酸素原子で置換されていてもよく、
Ｃ７１、Ｃ７２及びＣ７３はそれぞれ独立して１，４−フェニレン基、１，４−シクロヘキシレン基又はインダン−２，５−ジイル基、を表し、該１，４−フェニレン基、インダンー２，５−ジイル基は非置換であるか又は置換基として１個又は２個以上のフッ素原子、塩素原子、メチル基又はトリフルオロメチル基又はトリフルオロメトキシ基を有することができ、
Ｚ７１及びＺ７２はそれぞれ独立して、単結合、−ＣＨ２ＣＨ２−又は−ＣＦ２Ｏ−を表し、
Ｘ７１はフッ素原子、塩素原子、トリフルオロメチル基又はトリフルオロメトキシ基、ジフルオロメチル基、イソシアネート基を表し、
ｎ７１は、０、１又は２を表す。ただし、ｎ７１＝２の場合、複数存在するＣ７１及びＺ７１はそれぞれ同じあっても、異なっていても良い。）
一般式（ＩＸ−ａ）においてＲ７１としては、炭素原子数1から5のアルキル基又は炭素原子数2から6のアルケニル基（該アルキル基又はアルケニル基中に存在する１個又は２個以上のメチレン基は、酸素原子が相互に直接結合しないものとして、酸素原子で置換されていてもよい。）が好ましく、該アルケニル基は式（V-c）で表されるものが好ましく、炭素原子数1から5のアルキル基又は炭素原子数1から5のアルコキシ基が更により好ましい。
Ｘ７１としては、フッ素原子又はトリフルオロメトキシ基が好ましく、フッ素原子がより好ましい。
【００９４】
また、特に高誘電率を得たい場合は、ｎ７１が0又は１であり、Ｃ７１が1,4-シクロへキシレン基であり、Ｃ７２が1,4-シクロへキシレン基、又は1,4-フェニレン基（該1,4-フェニレン基は非置換であるか又は置換基として１個又は２個以上のフッ素原子、メチル基を有することができる。）であり、Ｃ７３が2-フルオロ-1,4-フェニレン基、3-フルオロ-1,4-フェニレン基、2,6-ジフルオロ-1,4-フェニレン基又は3,5-ジフルオロ-1,4-フェニレン基であり、Ｚ７１及びＺ７２が単結合であることが好ましい。
【００９５】
特に液晶温度範囲を拡大するには、ｎ７１が2であり、Ｃ７１が1,4-シクロへキシレン基であり、Ｃ７２が、1,4-シクロへキシレン基又は1,4-フェニレン基であり、Ｃ７３が2-フルオロ-1,4-フェニレン基、3-フルオロ-1,4-フェニレン基、2,6-ジフルオロ-1,4-フェニレン基又は3,5-ジフルオロ-1,4-フェニレン基であり、Ｚ７１及びＺ７２が単結合又は−ＣＨ２ＣＨ２−であることが好ましい。
【００９６】
具体的には一般式（IX-1）から一般式（IX-4）で表される化合物が好ましい。
【００９７】
【化２７】
2006308883.tif 000029
【００９８】
（式中、R14は炭素原子数1から5のアルキル基又はアルコキシ基を表し、X31からX34は水素原子又はフッ素原子を表し、Z11は単結合、又は−ＣＨ２ＣＨ２−を表す。）
これら一般式（IX-1）から一般式（IX-4）の中でも一般式（IX-5）から一般式（IX-8）で表される化合物がより好ましい。
【００９９】
【化２８】
2006308883.tif 000030
【０１００】
（式中、R15は炭素原子数1から5のアルキル基を表し、X35からX37はそれぞれ独立して水素原子又はフッ素原子を表す。）
これらの液晶組成物は不純物等を除去する、又は比抵抗値を更に高くする目的で、シリカ、アルミナ等による精製処理を施しても良い。比抵抗値としては１０１２Ω・cm以上が好ましく、１０１３Ω・cm以上がより好ましい。
更に、目的に応じて液晶組成物中に、キラル化合物、染料等のドーパントを添加することもできる。
【０１０１】
本発明の高分子分散型液晶表示素子用組成物を重合させる場合の重合方法としては、ラジカル重合、アニオン重合、カチオン重合等を用いることが可能であるが、ラジカル重合により重合することが好ましい。
【０１０２】
ラジカル重合開始剤としては、熱重合開始剤、光重合開始剤を用いることができるが、光重合開始剤が好ましい。具体的には以下の化合物が好ましい。
ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノン等のアセトフェノン系；
【０１０３】
ベンゾイン、ベンゾインイソプロピルエーテル、ベンゾインイソブチルエーテル等のベンゾイン系；２，４，６−トリメチルベンゾイルジフェニルホスフィンオキサイド等のアシルホスフィンオキサイド系；ベンジル、メチルフェニルグリオキシエステル系；
ベンゾフェノン、ο−ベンゾイル安息香酸メチル、４−フェニルベンゾフェノン、４，４’−ジクロロベンゾフェノン、ヒドロキシベンゾフェノン、４−ベンゾイル−４’−メチル−ジフェニルサルファイド、アクリル化ベンゾフェノン、３，３’，４，４’−テトラ（ｔ−ブチルパーオキシカルボニル）ベンゾフェノン、３，３’−ジメチル−４−メトキシベンゾフェノン等のベンゾフェノン系；
２−イソプロピルチオキサントン、２，４−ジメチルチオキサントン、２，４−ジエチルチオキサントン、２，４−ジクロロチオキサントン等のチオキサントン系；
ミヒラーケトン、４，４’−ジエチルアミノベンゾフェノン等のアミノベンゾフェノン系；
１０−ブチル−２−クロロアクリドン、２−エチルアンスラキノン、９，１０−フェナンスレンキノン、カンファーキノン等が好ましい。
この中でも、ベンジルジメチルケタールが最も好ましい。
【０１０４】
一般式（ＩＶ−ａ）、一般式（Ｖ−ａ）及び一般式（Ｖ−ｂ）、一般式（ＶＩ−ａ）及び一般式（ＶＩ−ｂ）、一般式（ＶＩＩＩ−ａ）、一般式（ＩＸ−ａ）、で表される化合物を含む液晶組成物を59から89質量％含有し、一般式（Ｉ−ａ）、一般式（ＩＩ−ａ）、で表される化合物を含む重合性組成物を10から40量％含有し、重合開始剤を0.1から2質量％含有することが好ましく、該液晶組成物を63から77質量％含有し、該重合性組成物を22から36質量％含有し、重合開始剤を0.1から2質量％含有することが更に好ましい。液晶組成物としては、一般式（ＩＶ−ａ）で表される化合物の含有率が5から90％、一般式（Ｖ−ａ）及び一般式（Ｖ−ｂ）、一般式（ＶＩ−ａ）及び一般式（ＶＩ−ｂ）、で表される化合物群の含有率が5から70％であるものが好ましく、一般式（ＩＶ−ａ）で表される化合物の含有率が10から80％、一般式（Ｖ−ａ）及び一般式（Ｖ−ｂ）、一般式（ＶＩ−ａ）及び一般式（ＶＩ−ｂ）、で表される化合物群の含有率が10から50％であるものがより好ましい。
【０１０５】
その他、必要に応じて酸化防止剤、紫外線吸収剤、非反応性のオリゴマーや無機充填剤、有機充填剤、重合禁止剤、消泡剤、レベリング剤、可塑剤、シランカップリング剤等を適宜添加しても良い。
【０１０６】
高分子分散型液晶表示素子の作製方法について説明する。本発明の高分子分散型液晶表示素子は、電極を有する２枚の基板であって、少なくとも一方が透明電極を有する透明基板である２枚の基板間に、アイソトロピック相である本発明の高分子分散型液晶表示素子用組成物を狭持した後、熱、又は活性エネルギー線を照射することによって重合性化合物を重合させ、液晶組成物との相分離を誘発させることにより、液晶組成物と透明性高分子物質からなる調光層が形成されることによって得られる。
【０１０７】
２枚の基板はガラス、プラスチックの如き柔軟性をもつ透明な材料を用いることができ、一方はシリコン等の不透明な材料でも良い。透明電極層を有する透明基板は、例えば、ガラス板等の透明基板上にインジウムチンオキシド（ＩＴＯ）をスパッタリングすることにより得ることができる。また、低波長分散の透明性基板を用いることにより本発明のデバイスの光散乱能が高まり反射率やコントラストが向上してより好ましい。低波長分散の透明性基板としては、ホウケイ酸硝子や、ポリエチレンテレフタレートまたはポリカーボネート等のプラスチック透明フィルム、１／４λの光干渉条件を使用した誘電体多層膜をコートした透明性基板が挙げられる。
【０１０８】
また、該基板上には、必要に応じて、高分子膜や、配向膜やカラーフィルターを配置することもできる。配向膜としては、例えば、ポリイミド配向膜、光配向膜等が使用できる。配向膜の形成方法としては、例えばポリイミド配向膜の場合、ポリイミド樹脂組成物を該透明基板上に塗布し、１８０℃以上の温度で熱硬化させ、更に綿布やレーヨン布でラビング処理することで得ることができる。また、ラビング処理を施していないポリイミド膜等の高分子膜も用いることもできる。
【０１０９】
カラーフィルターは、例えば、顔料分散法、印刷法、電着法、又は、染色法等によって作成することができる。顔料分散法によるカラーフィルターの作成方法を一例に説明すると、カラーフィルター用の硬化性着色組成物を、該透明基板上に塗布し、パターニング処理を施し、そして加熱又は光照射により硬化させる。この工程を、赤、緑、青の３色についてそれぞれ行うことで、カラーフィルター用の画素部を作成することができる。その他、該基板上に、ＴＦＴ、薄膜ダイオード、金属絶縁体金属比抵抗素子等の能動素子を設けた画素電極を設置してもよい。
【０１１０】
前記基板を、透明電極層が内側となるように対向させる。その際、スペーサーを介して、基板の間隔を調整してもよい。このときは、得られる調光層の厚さが１から１００μｍとなるように調整するのが好ましい。中でも２から５０μｍが好ましく、２から３０μmがより好ましく、２から１０μmが更に好ましく、３から６μmが最も好ましい。スペーサーとしては、例えば、ガラス粒子、プラスチック粒子、アルミナ粒子、フォトレジスト材料等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。
【０１１１】
２枚の基板間に高分子分散型液晶表示素子用組成物を狭持させるに方法は、通常の真空注入法、又はＯＤＦ法などを用いることができる。この時、高分子分散型液晶表示素子用組成物は均一なアイソトロピック状態であることが好ましい。
【０１１２】
ラジカル重合性化合物を重合させる方法としては、紫外線照射が好適である。紫外線を発生させるランプとしては、メタルハライドランプ、高圧水銀ランプ、超高圧水銀ランプ等を用いることができる。また、照射する紫外線の波長としては、高分子分散型液晶表示素子用組成物に含有されている光重合開始剤の吸収波長領域であり、且つ含有されている液晶組成物の吸収波長域でない波長領域の紫外線を照射することが好ましく、具体的には、メタルハライドランプ、高圧水銀ランプ、超高圧水銀ランプを使用して330nm以下の紫外線をカットして使用することが好ましく、350nm以下の紫外線をカットして使用することがより好ましい。
【０１１３】
照射する紫外線の強度は、目的とする調光層を得るため適宜調整することができるが、1から200mw/cm2が好ましく、2から100mw/cm2がより好ましい。紫外線を照射する時間は照射する紫外線強度により適宜選択されるが、10から600秒が好ましい。
【０１１４】
また、紫外線照射の時の温度は、調光層の特性を決める重要な要素となるが、高分子分散型液晶表示素子用組成物のアイソトロピック−ネマティック転移点よりわずかに高い温度が好ましく、具体的には転移点＋0.1から10℃が好ましく、転移点＋0.1℃から3℃がより好ましい。
【０１１５】
上述の手法、又はそれ以外の手法で作製された、高分子分散型液晶表示素子内の調光層は、液晶組成物が透明性高分子物質でカプセル状に閉じ込められた構造、液晶組成物の連続相中に透明性高分子物質の３次元ネットワーク構造が形成された構造、又は両者が混在した構造等を有しているが、液晶組成物の連続相中に透明性高分子物質の３次元ネットワーク構造が形成された構造であることが好ましく、紫外線照射によって、液晶組成物の連続相中に透明性高分子物質の３次元ネットワーク構造が形成された構造がより好ましい。
ネットワーク構造の平均空隙間隔は高分子分散型液晶表示素子の特性に大きく影響し、平均空隙間隔としては、0.2から2μmが好ましく、0.2から1μmがより好ましく、0.3から0.7μmが最も好ましい。
【０１１６】
本発明の高分子分散型液晶表示素子は低温における駆動電圧が小さいことを特徴とするが、セル厚5μｍにおけるV90が7.5v以下であることが好ましく、6.5v以下であることがより好ましい。
【０１１７】
また、本発明の液晶デバイスの裏面側に光吸収層や、拡散反射板等を配置することもでき、反射率とコントラストの高い反射型高分子分散型液晶表示素子が得られる。また、シアン・マゼンタ・イエロー等の光吸収波長の異なる光吸収層を各色別に分割した画素電極の位置に一致するように配置すると、カラー表示が可能である。鏡面反射、拡散反射、再帰性反射、ホログラム反射等の機能を付加することもできる。
【実施例】
【０１１８】
以下、合成例及び実施例を挙げて本発明を更に詳述するが、本発明はこれらの実施例に限定されるものではない。また、以下の実施例及び比較例の組成物における「％」は『質量％』を意味する。
（合成例１  ラジカル重合性化合物Ｍ−１の合成方法）
撹拌装置、及び温度計を備えた反応容器に、ノルマルオクタデカンジカルボン酸（商品名：ＳＬ−２０、岡村製油社製）４４．５ｇ（０．１２モル）、ドータイトＷＳＣ（同仁化学社製）４６ｇ（０．２４モル）、Ｎ，Ｎ−ジメチルアミノピリジン  ２．９ｇ（０．０２４モル）、ジクロロメタン５００ｍｌを加える。フラスコ内を窒素雰囲気にして氷水バスで５℃以下に冷却して、３−エチル−３−ヒドロキシメチルオキセタン（東亜合成社製：ＯＸＴ−１０１）２８ｇ（０．２４モル）をゆっくり滴下した。滴下終了後に反応容器を室温に戻し、更に５時間撹拌して反応を終了した。反応液に１０％塩酸５００ｍｌを加えた後に純水、飽和食塩水の順で洗浄し、有機層を無水硫酸ナトリウムで乾燥し、有機溶媒を減圧留去して３，３−（オクタデカンジイルビス（カルボニルオキシメチレン））ビス（３−エチルオキセタン）を５０ｇ得た。
【０１１９】
次いで、撹拌装置、窒素導入管、冷却管及び温度計を備えた反応容器に、上記の中間体３，３−（オクタデカンジイルビス（カルボニルオキシメチレン））ビス（３−エチルオキセタン）３４．４ｇ（０．０６４モル）、ヨウ化ナトリウム２２．９ｇ（０．１５２モル）、およびアセトニトリルを３００ｍｌ入れ、５℃以下になるように氷水バスで冷却しながら撹拌した。ノルマルウンデカノイルクロリド２７．５（０．１３４モル）を３０分かけてゆっくり滴下した。滴下終了後、５℃で１時間撹拌した後に、更に室温で３時間撹拌して反応を終了した。反応容器に少量の水を加えた後に酢酸エチルを加え、１０％亜硫酸水素ナトリウムでヨウ素を分解した。更に純水、飽和食塩水の順で有機層を洗浄した。有機層を無水硫酸ナトリウムで乾燥した後に、有機溶媒を減圧留去し中間体１を６５ｇ合成した。
【０１２０】
次いで、撹拌装置、温度計を備えた反応容器に、上記の方法で合成した中間体１を６１ｇ（０．０５５モル）、アクリル酸１５．７ｇ（０．２１８モル）、ｐ−メトキシフェノール  ８０ｍｇ、およびジメチルスルオキシド３００ｇを入れ、室温で撹拌しながら１，８―ジアザビシクロ［５，４，０］７−ウンデセン（以下ＤＢＵと略す）を３３．２ｇ（０．２１８モル）を３０分かけてゆっくり滴下した。滴下終了後、反応容器を９０℃に加熱し、１２時間撹拌して反応を終了した。反応容器に酢酸エチルを加え、１／１０Ｎの塩酸溶液、５％水酸化ナトリウム溶液、純水、飽和食塩水の順で有機層を洗浄した。有機層を無水硫酸ナトリウムで乾燥し、有機層の溶媒を減圧留去した後、濃縮液をシリカゲルクロマトグラフィーにより精製し、デシル基を２個有するラジカル重合性化合物Ｍ−１を約３８ｇ得た。
【０１２１】
【化２９】
2006308883.tif 000031
【０１２２】
（物性値）
1Ｈ−ＮＭＲ（溶媒：重クロロホルム）：δ：６．４２（ｄ，２Ｈ），６．１２（ｑ，２Ｈ），５．８４（ｄ，２Ｈ），４．１２（ｓ，４Ｈ）４．０４（ｓ，８Ｈ），２．３２（ｔ，８Ｈ），１．６２（ｍ，８Ｈ），１．５８（ｍ，４Ｈ），１．３８−１．２５（ｍ，５６Ｈ），０．９１−８０（ｍ，１２Ｈ）
１３Ｃ−ＮＭＲ（溶媒：重クロロホルム）：δ：１７３．５，１６５．７，１３１．１，１２７．９，６４．０，６３．７，４０．６，３４．２，３１．８，２９．７−２９．０，２６．８，２４．９，２３．０，２２．６，１４．０
赤外吸収スペクトル（ＩＲ）（ＫＢｒ）：２９２５，２８５５，１７３３，１６５２−１６２２，１１９０，８０８．９
【０１２３】
（合成例２  ラジカル重合性化合物Ｍ−２の合成方法）
撹拌装置、及び温度計を備えた反応容器に、１−ブロモヘキサン２０ｇ（０．１２モル）、テトラブチルアンモニウムブロミド１．９ｇ、３−エチル−３−ヒドロキシメチルオキセタン（東亜合成社製：ＯＸＴ−１０１）２８ｇ（０．２４モル）、およびジメチルスルオキシド２００ｍｌを加え、５０％水酸化カリウム水溶液２６．５ｇをゆっくり滴下した。滴下終了後は、室温で４時間撹拌して反応を終了した。反応液に酢酸エチルを１Ｌ加えた後に５％炭酸ナトリウム、純水、飽和食塩水の順で洗浄し、有機層を無水硫酸ナトリウムで乾燥し、有機溶媒を減圧留去して、シリカゲルカラムにより精製を行い式（２）で表される中間体２を１４ｇ得た。
【０１２４】
【化３０】
2006308883.tif 000032
【０１２５】
（物性値）
1Ｈ−ＮＭＲ（溶媒：重クロロホルム）：δ：４．４５−４．４０（ｄｄ，４Ｈ），３．５６（ｓ，２Ｈ），３．４５（ｔ、２Ｈ），１．７５（ｍ，２Ｈ），１．５９（ｍ，２Ｈ），１．２６（ｍ，６Ｈ），０．８８（ｔ，６Ｈ）
１３Ｃ−ＮＭＲ（溶媒：重クロロホルム）：δ：７８．６，７３．４，７１．６，４４．３，４３．４，３１．９，２９．５，２９．３，２６．１，２２．７，１４．０，８．２
次いで、撹拌装置、温度計を備えた反応容器に、上記の方法で合成した中間体２を６．５ｇ（０．０３２モル）、ヨウ化ナトリウム５．３ｇ（０．０３６モル）、およびアセトニトリルを５０ｍｌ入れ、５℃以下になるように氷水バスで冷却しながら撹拌した。次いで、セバシン酸クロリド  ４ｇ（０．０１７モル）をゆっくり滴下した。滴下終了後、５℃で１時間撹拌した後に、更に室温で３時間撹拌して反応を終了した。反応容器に少量の水を加えた後にヘキサン／酢酸エチル＝１／１溶液を１００ｍｌ加え、１０％亜硫酸水素ナトリウム水溶液  ２００ｍｌでヨウ素を分解した。更に純水、飽和食塩水の順で有機層を洗浄した。有機層を無水硫酸ナトリウムで乾燥した後に、有機溶媒を減圧留去して中間体３を１０ｇ合成した。
【０１２６】
次いで、撹拌装置、窒素導入管、冷却管及び温度計を備えた反応容器に、上記中間体３の１０ｇ（０．０１２モル）、アクリル酸  ３．５ｇ（０．０４８モル）、ｐ−メトキシフェノール  １４ｍｇ、およびジメチルスルオキシド１００ｍｌを入れ、室温で撹拌しながらＤＢＵを７．４ｇ（０．０４８モル）をゆっくり滴下した。滴下終了後、反応容器を９０℃に加熱し、１２時間撹拌して反応を終了した。反応容器にヘキサン／酢酸エチル＝１／１  １００ｍｌ加え、１／１０Ｎの塩酸溶液、５％水酸化ナトリウム溶液、純水、飽和食塩水の順で有機層を洗浄した。有機層を無水硫酸ナトリウムで乾燥し、有機層の溶媒を減圧留去した後、濃縮液をシリカゲルクロマトグラフィーにより精製し、ラジカル重合性化合物Ｍ−２を６ｇ得た。
【０１２７】
【化３１】
2006308883.tif 000033
【０１２８】
（物性値）
1Ｈ−ＮＭＲ（溶媒：重クロロホルム）：δ：６．４１（ｄ，２Ｈ），６．１２（ｑ，２Ｈ），５．８４（ｄ，２Ｈ），４．１０（ｓ，４Ｈ）３．９９（ｓ，４Ｈ），３．３５（ｔ，４Ｈ），３．２９（ｓ，４Ｈ），２．２９（ｔ，４Ｈ），１．６−１．４６（ｍ，１２Ｈ），１．２５（ｓ，２０Ｈ），０．８７（ｔ，１２Ｈ）
１３Ｃ−ＮＭＲ（溶媒：重クロロホルム）：δ：１７３．６，１６５．９，１３０．７，１２８．４，７１．７，７０．４，６４．７，６４．４，４１．５，３４．３，３１．６，２９．５−２９．１，２５．８，２４．９，２３．１，２２．６，１４．０，７．５
赤外吸収スペクトル（ＩＲ）（ＫＢｒ）：２９２５，２８５５，１７３３，１６５２−１６２２，１１９０，８０８．９
（高分子分散型液晶表示素子の作製と評価）
実施例中の高分子分散型液晶表示素子は以下の方法で作製した。
【０１２９】
液晶組成物、ラジカル重合性組成物、光重合開始剤及び微量の重合禁止剤からなる調光層形成材料を真空注入法でセルギャップ４μｍのＩＴＯ付きガラスセル内に注入した。この時、調光層形成材料が常に均一状態となるよう、真空注入装置内の温度をコントロールした。また真空度は２パスカルとなるよう設定した。注入後ガラスセルを取り出し、注入口を封口剤３０２６Ｅ（スリーボンド社製）で封止した後、調光層形成材料のアイソトロピック−ネマチック転移点より１から２℃高い温度にコントロールし、紫外線カットフィルターＵＶ−３５（東芝硝子社製）を介した照射強度が１０ｍＷ／ｃｍ２となるように調整された高圧水銀ランプを６０秒間照射して、高分子分散型液晶表示素子を得た。
【０１３０】
実施例中に示される高分子分散型液晶表示素子の特性の略号、及び意味は以下に示す通りである。
【０１３１】
２５℃の室内環境、あるいは−２０℃の低温環境において、高分子分散型液晶表示素子に６０Ｈｚの交流電圧を印加する。印加電圧を無印加から０．２Ｖ／ステップ、かつ３秒／ステップの条件で１５Ｖまで段階的に上昇させる。印加電圧が１５Ｖに到達したら今度は印加電圧を０．２Ｖステップ、かつ３秒／ステップの条件で無印加まで下降させる。この操作を行った時の印加電圧と光透過率の関係から、以下の特性値が定義される。
T0：電圧無印加時の光透過率（％）。
T100：印加電圧上昇に伴う光透過率変化が飽和に達し、光透過率が変化しなくなった時の光透過率（％）。
T50：T0＋0.5×（T100−T0）で定義される、T0とT100の中間の光透過率（％）。
T90：T0＋0.9×（T100−T0）で定義される光透過率（％）。
V100：T100における印加電圧（Ｖ）。
Vr50：高分子分散型液晶表示素子に対する印加電圧を無印加から上昇させていった時、T50の透過率における印加電圧（Ｖ）。
Vd50：高分子分散型液晶表示素子に対する印加電圧をV100から下降させていった時、T50の透過率における印加電圧（Ｖ）。
HS50：Vr50−Vd50で定義される光学ヒステリシス（Ｖ）。図３にこの定義を図解した。
Vr90：高分子分散型液晶表示素子に対する印加電圧を無印加から上昇させていった時、T90の透過率における印加電圧（Ｖ）。
【０１３２】
さらに、上記とは別に以下の特性値が定義される。
T100(Vr90)：高分子分散型液晶表示素子にVr90の電圧を印加し続けた時、光透過率が飽和に達して変化しなくなった時の透過率（％）。
T10(Vr90)：T0＋0.1×（T100(Vr90)−T0）で定義される光透過率（％）。
T90(Vr90)：T0＋0.9×（T100(Vr90)−T0）で定義される光透過率（％）。
τr：電圧無印加状態で光透過率がT0になっている高分子分散型液晶表示素子に即座にVr90の電圧を印加した時、光透過率がT0からT90(Vr90)に変化するまでに要する時間（ｍｓ）。
τd：Vr90の電圧を印加し続け、光透過率がT100(Vr90)になっている状態の高分子分散型液晶表示素子を即座に電圧無印加状態にした時、光透過率がT100(Vr90)からT10(Vr90)に変化するまでに要する時間（ｍｓ）。
τr+d：τr＋τdで定義される応答時間（ｍｓ）。
電圧保持率（VHR）：液晶電圧保持率測定システムVHR-A1（東陽テクニカ社製）を用いて測定した、パルス幅64μsec、フレーム周期200msec、印加電圧5Ｖにおける、電圧低下がない場合の理想的波形との面積比（％）。
（実施例１）
液晶組成物（A）が70％、ラジカル重合性化合物Ｍ−１と二分岐単官能タイプのラジカル重合性化合物である新中村化学（株）製ＮＫエステルＩＳＡからなるラジカル重合性組成物が29.4％、光重合開始剤イルガキュア651（チバスペシャリティーケミカルズ社製）が0.6％からなる高分子分散型液晶表示素子用組成物を調合し、前述の手法で高分子分散型液晶表示素子を得た。液晶組成物（A）の液晶温度範囲は-37から81℃である。ラジカル重合性化合物Ｍ−１とＮＫエステルＩＳＡの混合比率を80：20、70：30、60：40、50：50、40：60、30：70、20：80としてそれぞれ高分子分散型液晶表示素子の25℃におけるVr90とHS50を評価した。その評価結果を表１に示す。なお表１中のM-1 (%)とは、ラジカル重合性化合物Ｍ−１とラジカル重合性化合物である新中村化学（株）製ＮＫエステルＩＳＡからなるラジカル重合性組成物中に占める、ラジカル重合性化合物Ｍ−１の含有量を質量％で示した数値である。
【０１３３】
一般的に本発明における一般式（Ｉ−ａ）の化合物と一般式（ＩＩ−ａ）の化合物の混合比は、Vr90、HS50といった特性値と表１に示すような相関関係を示す。すなわちある混合比においてVr90、HS50が最低値を示し、その混合比に対してどちらかの化合物が多くなっても、少なくなってもVr90、HS50は大きくなる。Vr90もHS50も小さい値であることが好ましい。従って表１から、本実施例においてはラジカル重合性組成物中のラジカル重合性化合物Ｍ−１の含有量が40％であり、ＮＫエステルＩＳＡの含有量が60％である組成が最適な組成であることが分かる。
【０１３４】
以下に示す実施例、比較例は全てこのような検討を行い、得られた最適組成における特性値を比較したものである。
【０１３５】
本実施例における最適組成（ラジカル重合性組成物中のラジカル重合性化合物Ｍ−１の含有量が40％であり、ＮＫエステルＩＳＡの含有量が60％である組成）の25℃と-20℃におけるVr90、HS50、τr+d、及び25℃におけるVHRを測定した結果を表２に示す。
＜液晶組成物（Ａ）＞
【０１３６】
【化３２】
2006308883.tif 000034
【０１３７】
【化３３】
2006308883.tif 000035
【０１３８】
【表１】
2006308883.tif 000036
【０１３９】
（実施例２）
液晶組成物（A）が70％、ラジカル重合性化合物Ｍ−１と二分岐単官能タイプのラジカル重合性化合物である東亞合成（株）製アロニックスTO-1336からなるラジカル重合性組成物が29.4％、光重合開始剤イルガキュア651（チバスペシャリティーケミカルズ社製）が0.6％からなる高分子分散型液晶表示素子用組成物を調合し、前述の手法で高分子分散型液晶表示素子を得た。
【０１４０】
本実施例における最適組成（ラジカル重合性組成物中のラジカル重合性化合物Ｍ−１の含有量が40％であり、アロニックスTO-1336の含有量が60％である組成）の25℃と-20℃におけるVr90、HS50、τr+d、及び25℃におけるVHRを測定した結果を表２に示す。
【０１４１】
【化３４】
2006308883.tif 000037
【０１４２】
（実施例３）
液晶組成物（A）が70％、ラジカル重合性化合物Ｍ−１と二分岐単官能タイプのラジカル重合性化合物である東亞合成（株）製アロニックスTO-1338からなるラジカル重合性組成物が29.4％、光重合開始剤イルガキュア651（チバスペシャリティーケミカルズ社製）が0.6％からなる高分子分散型液晶表示素子用組成物を調合し、前述の手法で高分子分散型液晶表示素子を得た。
【０１４３】
本実施例における最適組成（ラジカル重合性組成物中のラジカル重合性化合物Ｍ−１の含有量が40％であり、アロニックスTO-1338の含有量が60％である組成）の25℃と-20℃におけるVr90、HS50、τr+d、及び25℃におけるVHRを測定した結果を表２に示す。
【０１４４】
【化３５】
2006308883.tif 000038
【０１４５】
（実施例４）
液晶組成物（A）が70％、ラジカル重合性化合物Ｍ−２と二分岐単官能タイプのラジカル重合性化合物である新中村化学（株）製ＮＫエステルＩＳＡからなるラジカル重合性組成物が29.4％、光重合開始剤イルガキュア651（チバスペシャリティーケミカルズ社製）が0.6％からなる高分子分散型液晶表示素子用組成物を調合し、前述の手法で高分子分散型液晶表示素子を得た。
【０１４６】
本実施例における最適組成（ラジカル重合性組成物中のラジカル重合性化合物Ｍ−２の含有量が55％であり、ＮＫエステルＩＳＡの含有量が45％である組成）の25℃と-20℃におけるVr90、HS50、τr+d、及び25℃におけるVHRを測定した結果を表２に示す。
（実施例５）
液晶組成物（A）が70％、ラジカル重合性化合物Ｍ−２と二分岐単官能タイプのラジカル重合性化合物である東亞合成（株）製アロニックスTO-1336からなるラジカル重合性組成物が29.4％、光重合開始剤イルガキュア651（チバスペシャリティーケミカルズ社製）が0.6％からなる高分子分散型液晶表示素子用組成物を調合し、前述の手法で高分子分散型液晶表示素子を得た。
【０１４７】
本実施例における最適組成（ラジカル重合性組成物中のラジカル重合性化合物Ｍ−２の含有量が55％であり、アロニックスTO-1336の含有量が45％である組成）の25℃と-20℃におけるVr90、HS50、τr+d、及び25℃におけるVHRを測定した結果を表２に示す。
（実施例６）
液晶組成物（Ｂ）が70％、ラジカル重合性化合物Ｍ−２と二分岐単官能タイプのラジカル重合性化合物である新中村化学（株）製ＮＫエステルＩＳＡからなるラジカル重合性組成物が29.4％、光重合開始剤イルガキュア651（チバスペシャリティーケミカルズ社製）が0.6％からなる高分子分散型液晶表示素子用組成物を調合し、前述の手法で高分子分散型液晶表示素子を得た。液晶組成物（Ｂ）の液晶温度範囲は-31から79.4℃である。
【０１４８】
本実施例における最適組成（ラジカル重合性組成物中のラジカル重合性化合物Ｍ−２の含有量が55％であり、ＮＫエステルＩＳＡの含有量が45％である組成）の25℃と-20℃におけるVr90、HS50、τr+d、及び25℃におけるVHRを測定した結果を表２に示す。
＜液晶組成物（Ｂ）＞
【０１４９】
【化３６】
2006308883.tif 000039
液晶組成物（A）が70％、ラジカル重合性化合物Ｍ−１が29.4％、光重合開始剤イルガキュア651（チバスペシャリティーケミカルズ社製）が0.6％からなる高分子分散型液晶表示素子用組成物を調合し、前述の手法で高分子分散型液晶表示素子を得た。
【０１５０】
本比較例における25℃と-20℃におけるVr90、HS50、τr+d、及び25℃におけるVHRを測定した結果を表２に示す。
【０１５１】
本比較例では得られた高分子分散型液晶表示素子の駆動電圧が高すぎて印加電圧15Ｖまででは25℃、-20℃ともに光透過率が飽和しなかった。そこで30Ｖまで印加して測定したが-20℃では光透過率が飽和せず、正確なT100及びV100を求めることができなかった。このため、表２に記載した-20℃におけるVr90はあくまで参考値であり、真のVr90よりも小さい値である。
（比較例２）
液晶組成物（A）が70％、ラジカル重合性化合物Ｍ−２が29.4％、光重合開始剤イルガキュア651（チバスペシャリティーケミカルズ社製）が0.6％からなる高分子分散型液晶表示素子用組成物を調合し、前述の手法で高分子分散型液晶表示素子を得た。
【０１５２】
本比較例における25℃と-20℃におけるVr90、HS50、τr+d、及び25℃におけるVHRを測定した結果を表２に示す。
（比較例３）
液晶組成物（A）が70％、ラジカル重合性化合物Ｍ−３と二分岐単官能タイプのラジカル重合性化合物である新中村化学（株）製ＮＫエステルＩＳＡからなるラジカル重合性組成物が29.4％、光重合開始剤イルガキュア651（チバスペシャリティーケミカルズ社製）が0.6％からなる高分子分散型液晶表示素子用組成物を調合し、前述の手法で高分子分散型液晶表示素子を得た。
【０１５３】
本比較例における最適組成（ラジカル重合性組成物中のラジカル重合性化合物Ｍ−３の含有量が80％であり、ＮＫエステルＩＳＡの含有量が20％である組成）の25℃と-20℃におけるVr90、HS50、τr+d、及び25℃におけるVHRを測定した結果を表２に示す。
【０１５４】
【化３７】
2006308883.tif 000040
【０１５５】
（比較例４）
液晶組成物（A）が70％、ラジカル重合性化合物Ｍ−４と二分岐単官能タイプのラジカル重合性化合物である新中村化学（株）製ＮＫエステルＩＳＡからなるラジカル重合性組成物が29.4％、光重合開始剤イルガキュア651（チバスペシャリティーケミカルズ社製）が0.6％からなる高分子分散型液晶表示素子用組成物を調合し、前述の手法で高分子分散型液晶表示素子を得た。
【０１５６】
本比較例における最適組成（ラジカル重合性組成物中のラジカル重合性化合物Ｍ−４の含有量が80％であり、ＮＫエステルＩＳＡの含有量が20％である組成）の25℃と-20℃におけるVr90、HS50、τr+d、及び25℃におけるVHRを測定した結果を表２に示す。
【０１５７】
【化３８】
2006308883.tif 000041
【０１５８】
（比較例５）
液晶組成物（A）が70％、ラジカル重合性化合物Ｍ−１と直鎖単官能タイプのラジカル重合性化合物である共栄社化学（株）製ライトアクリレートＬ−Ａからなるラジカル重合性組成物が29.4％、光重合開始剤イルガキュア651（チバスペシャリティーケミカルズ社製）が0.6％からなる高分子分散型液晶表示素子用組成物を調合し、前述の手法で高分子分散型液晶表示素子を得ようとしたが、ライトアクリレートＬ−Ａの分子量が低いため真空注入時に揮発してしまい、真空注入することができなかった。そこで、本比較例のみセルギャップ4μmの二穴式セルに高分子分散型液晶表示素子用組成物を常圧で注入し、以下は実施例１と同様にして高分子分散型液晶表示素子を作製した。
【０１５９】
本比較例における最適組成（ラジカル重合性組成物中のラジカル重合性化合物Ｍ−１の含有量が40％であり、ライトアクリレートＬ−Ａの含有量が60％である組成）の25℃と-20℃におけるVr90、HS50、τr+d、及び25℃におけるVHRを測定した結果を表２に示す。  
本比較例は-20℃ではメモリー現象が発生し、電圧を印加した後、無印加状態に戻しても透過率がT0に戻らなかった。
【０１６０】
【化３９】
2006308883.tif 000042
【０１６１】
（比較例６）
液晶組成物（A）が70％、ラジカル重合性化合物Ｍ−１と直鎖単官能タイプのラジカル重合性化合物である共栄社化学（株）製ライトアクリレートＳ−Ａからなるラジカル重合性組成物が29.4％、光重合開始剤イルガキュア651（チバスペシャリティーケミカルズ社製）が0.6％からなる高分子分散型液晶表示素子用組成物を調合し、実施例１と同じ方法で高分子分散型液晶表示素子を得た。
【０１６２】
本比較例における最適組成（ラジカル重合性組成物中のラジカル重合性化合物Ｍ−１の含有量が40％であり、ライトアクリレートＳ−Ａの含有量が60％である組成）の25℃と-20℃におけるVr90、HS50、τr+d、及び25℃におけるVHRを測定した結果を表２に示す。
【０１６３】
本比較例は、-20℃において15V印加した場合でも光透過率が飽和に達せず、正確なT100及びV100を求めることができなかった。従って表２に記載した-20℃のVr90はあくまで参考値であり、真のVr90よりも小さな値である。
【０１６４】
【化４０】
2006308883.tif 000043
【０１６５】
（比較例７）
液晶組成物（A）が70％、ラジカル重合性化合物Ｍ−１と多分岐単官能タイプのラジカル重合性化合物である共栄社化学（株）製ライトアクリレートＩＳ−Ａからなるラジカル重合性組成物が29.4％、光重合開始剤イルガキュア651（チバスペシャリティーケミカルズ社製）が0.6％からなる高分子分散型液晶表示素子用組成物を調合し、実施例１と同じ方法で高分子分散型液晶表示素子を得た。
【０１６６】
本比較例における最適組成（ラジカル重合性組成物中のラジカル重合性化合物Ｍ−１の含有量が40％であり、ライトアクリレートＩＳ−Ａの含有量が60％である組成）の25℃と-20℃におけるVr90、HS50、τr+d、及び25℃におけるVHRを測定した結果を表２に示す。
【０１６７】
【化４１】
2006308883.tif 000044
【０１６８】
【表２】
2006308883.tif 000045
【０１６９】
表２に示すように、実施例１から実施例６までの高分子分散型液晶表示素子は、いずれも25℃と-20℃のVr90の差が1.1V以内であり、Vr90が温度によらず5V以内であり、25℃のHS50が0.05V以内であり、-20℃のHS50が0.3V以内であり、25℃のτr+dが60ms以内であり、-20℃のτr+dが3000ms以内であり、25℃のVHRが99%以上であった。すなわち実施例１から実施例６までの高分子分散型液晶表示素子はいずれもアクティブ駆動で、モバイル用（屋外で使用する）ディスプレイに充分に使用可能な特性を有している。
【０１７０】
一方、比較例の評価結果を見ると、比較例１及び２はVr90とHS50が高すぎ、比較例３及び４は-20℃のHS50とτr+dの値が大きすぎ、比較例５は-20℃のVr90とHS50が高すぎ、なおかつメモリーが発生しており、比較例６はVr90及び25℃のHS50が高すぎ、比較例７はVr90とHS50及び-20℃のτr+dの値が大きすぎ、いずれもアクティブ駆動のモバイル用途ディスプレイには使用できない特性であった。
【産業上の利用可能性】
【０１７１】
本発明の高分子分散型液晶表示素子用組成物から得られる高分子分散型液晶表示素子は、室温はもとより-20℃までの低温領域においても充分に使用可能な駆動電圧、ヒステリシス、応答速度特性を有しており、なおかつ高い電圧保持率を有している。このため、屋外環境等の低温下で使用される用途においても好適に使用でき、低い駆動電圧で再現性の高い階調表示を行うことができ、アクティブ駆動で良好な表示を行うことができる。
【０１７２】
このため、光散乱モードの高表示品位ディスプレイはもとより、モバイル機器用の高表示品位ディスプレイとして好適に使用することができる。具体的には携帯電話、ＰＤＡ、携帯ゲーム機などの携帯情報端末の表示素子や光散乱型の直視・反射型ペーパーライクディスプレイに使用することができる。またデジタルペーパー、電子ブックや、ＩＣカードの情報表示、光シャッターなどの光学素子としても有用である。
【図面の簡単な説明】
【０１７３】
【図１】室温におけるポリマー分子鎖の高い運動性が液晶分子とのアンカリングエネルギーを小さくすることについて示した模式図である。
【図２】低温におけるポリマー分子鎖の低い運動性が液晶分子とのアンカリングエネルギーを大きくすることについて示した模式図である。
【図３】本発明の高分子分散型液晶表示素子の評価項目の一つである光学ヒステリシスHS50の定義について示した図である。
【図１】
2006308883.tif 000060
【図２】
2006308883.tif 000061
【図３】
2006308883.tif 000062